СПОСОБ ИЗГОТОВЛЕНИЯ БЛЕСТЯЩИХ МЕТАЛЛИЧЕСКИХ УКУПОРОЧНЫХ КОЛПАЧКОВ

1. Способ изготовления металлических укупорочных колпачков, в котором:
а) поставляют полосу или листовой материал из качественного алюминиевого сплава, известного специалисту под названием «блестящий» или «суперблестящий», как правило, покрытого по меньшей мере на одной из своих сторон, как правило, на стороне, которая должна находиться внутри колпачка, слоем лака, стойкого к штамповке,
b) осуществляют первую операцию разрезания на диски, называемые листовыми заготовками,
с) осуществляют этап штамповки упомянутого металла в виде листовой заготовки в один или несколько проходов, как правило, с использованием штамповочной смазки, чтобы получить штампованную заготовку, содержащую головку и юбку, как правило, осесимметричную в осевом направлении,
d) осуществляют этап обезжиривания упомянутой штампованной заготовки, предназначенный для удаления остатков смазки, чтобы получить обезжиренную заготовку, которую, в случае необходимости, можно покрыть лаком,
е) в случае необходимости, осуществляют этап нанесения защитного и/или декоративного лака,
отличающийся тем, что после этапа штамповки осуществляют по меньшей мере один этап вытяжки, на котором штампованную заготовку пропускают по меньшей мере через одну кольцевую матрицу с целью удлинения металла и его утонения.
2. Способ по п. 1, отличающийся тем, что листовая заготовка имеет толщину от 0,15 до 0,25 мм без лака.
3. Способ по любому из пп. 1 или 2, отличающийся тем, что коэффициент вытяжки (1 - конечная толщина/первоначальная толщина) превышает или равен 2,5%.
4. Способ по любому из пп. 1-3, отличающийся тем, что коэффициент вытяжки меньше или равен 30%.
5. Способ по любому из пп. 1-4, отличающийся тем, что перед штамповкой лаком покрывают только сторону, которая должна находиться внутри колпачка, а сторону, которая должна находиться снаружи колпачка, покрывают лаком только после этапа обезжиривания.
6. Способ по любому из пп. 1-4, отличающийся тем, что перед штамповкой лаком покрывают обе стороны, которые должны находиться внутри и снаружи колпачка.
7. Способ по любому из пп. 1-6, отличающийся тем, что смазка, используемая для штамповки, является летучей, и ее удаляют посредством нагрева.
8. Способ по любому из пп. 1-7, отличающийся тем, что смазка, используемая для вытяжки, является летучей, и ее удаляют посредством нагрева.
9. Способ по любому из пп. 1-8, отличающийся тем, что для обоих этапов штамповки и вытяжки используют одну и ту же смазку.
10. Способ по любому из пп. 1-9, отличающийся тем, что этапы штамповки и вытяжки объединены в два последовательных этапа, то есть без другого промежуточного этапа.
11. Способ по любому из пп. 1-10, отличающийся тем, что этапы штамповки и вытяжки осуществляют в ходе одного и того же действия пресса.
12. Способ по любому из пп. 1-11, отличающийся тем, что алюминиевый сплав является сплавом типа АА3105.
13. Способ по любому из пп. 1-11, отличающийся тем, что алюминиевый сплав является сплавом типа АА8011.
14. Металлический укупорочный колпачок, изготовленный при помощи способа по одному из пп. 1-13, отличающийся тем, что его показатель шероховатости меньше 0,15 мкм, то есть соответствует типу «блестящий» или «суперблестящий», и является, по существу, равномерным на всей поверхности вершины или головки и юбки или стенки.